(57)【要約】      （修正有）【課題】片面に型板模様を有し、もう一方の面は平滑である型板ガラスの製造おいて、平滑面の平滑性を損なわない型板ガラスの製造装置を提供する。【解決手段】溶融ガラスを下側の型ロールと上側の平滑ロールからなる一対の成形ロールでロールアウト成形し得られたガラスリボンの型模様を有する面を支えつつ滑らせるガラスリボン接触面が波形形状であるデリバリーロールを有することを特徴とする型板ガラスの製造装置。ガラスリボン接触面が、周期、１０．０ｍｍ以上、５０．０ｍｍ以下、高さ、１．０ｍｍ以上、１０．０ｍｍ以下の波形形状であるデリバリーロールを用いる。【選択図】図３
2009051698.tif 000002
【特許請求の範囲】
【請求項１】
溶融ガラスを下側の型ロールと上側の平滑ロールからなる一対の成形ロールでロールアウト成形し得られたガラスリボンの型模様を有する面を支えつつ滑らせるガラスリボン接触面が波形形状であるデリバリープレートを有することを特徴とする型板ガラスの製造装置。
【請求項２】
ガラスリボン接触面が、周期、１０．０ｍｍ以上、５０．０ｍｍ以下、高さ、１．０ｍｍ以上、１０．０ｍｍ以下の波形形状であるデリバリープレートを有することを特徴とする請求項１に記載の型板ガラスの製造装置。
【発明の詳細な説明】
【技術分野】
【０００１】
本発明は、ロールアウト方式の型板ガラス製造装置に関する。
【背景技術】
【０００２】
片面にさまざまな型模様をデザインされた型板ガラスは、光を拡散するとともに視野を遮る効果を有する。また、ガラス面にデザインされた型模様は、インテリアとしての装飾性を備える。前述の型模様により光が拡散するため、型板ガラスはソフトな明るさをもたらす。しかながら、可視光透過率は、表面が平滑なガラスとほとんど変わらない。また、視野を適度にさえぎり、プライバシーを守る効果を有する。このような型板ガラスは、窓ガラスまたは家具等の装飾用に使用される。
【０００３】
通常、型板ガラスの製造には、ロールアウト方式のガラス板製造設備が使用される。
【０００４】
図１は、ロールアウト方式のガラス製造設備の模式図である。
【０００５】
図１に示すように、溶融されたガラス原料は一対の成形ロールによってロールアウト成形、言い換えればロール圧延される。
【０００６】
ロールアウト方式では、ガラス原料は原料投入口３から投入されガラス溶融炉４内で溶解された後に押し出され、一対の成形ロール２でロールアウト成形され帯状のガラスリボンＧとなり、徐冷炉、即ち、レヤー５内でガラス搬送ロール６上を搬送されつつ徐冷され、裁断機７で所望のサイズに切断されることによりガラス板となる。
【０００７】
通常、型板ガラスを製造する際は、高温のガラス溶融炉４より押し出された溶融ガラスは、表面に型模様を有する型ロールと表面平滑な平滑ロールからなる一対の成形ロール２に送られ連続的に型模様を転写されつつロールアウト成形され、型模様を有する長尺状のガラスリボンＧとされる。その後、ガラスリボンＧは長尺状の支え板、デリバリープレート１により支えられ、その上を滑りながら進行しつつ、レヤー５内に送られる。デリバリープレート１は、温度が高く腰が弱くなっている帯状のガラスリボンＧを単に支えるだけでなく、ガラスリボンＧを早く冷却固化させる役目を担っている。
【０００８】
一対の成形ロール２の下側のロール表面に型板模様を有する型ロールとし、上側を表面平滑な支持ロールとし型板ガラスを生産する際、ガラス溶解炉から押し出された溶融ガラスは、下側の型ロール、上側の平滑な支持ロールからなる一対の成形ロール２に導かれ、一対の成形ロール２に挟まれた後、型ロール表面に刻まれた型板模様を転写されつつロールアウト成形されてガラスリボンＧとなる。ロールアウト成形してなるガラスリボンＧの下面には型ロールの凸凹状の型模様が転写され、このガラスリボンＧの型面が、デリバリープレート１により支得られ、その上を滑りながら進行する。その後、レヤー５内に送られてガラス搬送ロール６上を搬送しつつ徐冷され、切断されて建造物の窓ガラス等に使用される。
【０００９】
好ましい型板ガラスを得るには、型模様が形成されていないガラスリボンＧの上面は平滑且つ平坦で、型模様が形成されている面は所望の凸凹が明瞭に形成されていることが必要である。
【００１０】
特許文献１は、ロールアウト法による板ガラスの製造装置に関し、溶融ガラスを成形ロールに供給するリップタイルと、供給された溶融ガラスを圧延しガラスリボンに成形する２本の成形ロールとを有する板ガラスの製造装置において、リップタイルは、成形ロールの軸方向に継目のない一体物で構成されていることを特徴とする板ガラスの製造装置が開示されている。前記装置の使用により、ガラスリボンの下面に、欠点となる筋が発生し難いので、板ガラスの製造歩留を大巾に向上することができるとされる。
【特許文献１】特開平７−２５６３０号公報
【発明の開示】
【発明が解決しようとする課題】
【００１１】
前述のロールアウト製造設備にて製造された型板ガラスの平滑面に凹凸を生じ、平滑性が損なわれたことによる、通称、ミッチャと呼ばれる欠陥が発生することがあった。
【００１２】
本発明は片面に型板模様を有し、もう一方の面は平滑である型板ガラスの製造おいて、平滑面の平滑性に優れた型板ガラスの製造装置を提供することを目的とする。
【課題を解決するための手段】
【００１３】
ミッチャの発生は、ガラスリボンＧがデリバリープレート１に支持され表面を滑る際の抵抗、言い換えれば、滑りに影響されることがわかった。デリバリープレート１上を滑るのは、ガラスリボンＧの型面であるが、デリバリープレート１上で冷却されつつ滑る際、引っ掛かり、滑りムラなど抵抗があると、反対側のガラスリボンＧの平滑面に影響し、それが平滑面の表面凹凸となって現れる。例えば、デリバリープレート１表面の錆の発生および摩耗を抑えるため、デリバリープレート１の表面全体にＣｒメッキ処理を施したところ、型板ガラスの平滑面の凹凸が大きくなるミッチャが現れた。Ｃｒメッキをしたことで、かえってデリバリープレート１とガラスリボンＧとの接触面積が増え、搬送時の抵抗が大きくなったことが原因と思えた。
【００１４】
そこで、表面形状が波形のデリバリープレート１を作製し、従来の表面形状が平滑なデリバリープレート１を用い製造されたものと型板ガラスの平滑面を比較した。その結果、波形のデリバリープレート１を用いた場合、従来の平滑なデリバリープレート１に比較して、型板ガラス平滑面の表面凹凸が格段に小さくなる。このことは波形形状のデリバリープレートは、ガラスリボンとの接触面積が少なく搬送抵抗が小さいことによると思われた。このように、ガラスの搬送抵抗が平滑面の凹凸に影響しているものと判断し、表面平滑性に優れた型板ガラスを得るには、波形形状のデリバリープレートを用いることとした。
【００１５】
即ち、本発明は、溶融ガラスを下側の型ロールと上側の平滑ロールからなる一対の成形ロールでロールアウト成形し得られたガラスリボンの型模様を有する面を支えつつ滑らせるガラスリボン接触面が波形形状であるデリバリープレートを有することを特徴とする型板ガラスの製造装置である。
【００１６】
前記、波形形状の周期が１０．０ｍｍより小さいデリバリープレートは製作が難しく、現実的ではない。周期が５０．０ｍｍより大きいデリバリープレートを用いるとガラスリボンとデリバリープレートの接触部位が小さくなり、帰って搬送抵抗がおおきくなり、ミッチャの発生が多くなり逆効果となる。デリバリープレートの凹凸の大きさである高さが、１．０ｍｍより小さいデリバリープレートは製作が難しく、現実的ではない。また、高さが大きくなると、周期を小さくする必要性が生じる。高さが１０．０ｍｍより大きいデリバリープレートを用いる必要はない。
【００１７】
さらに、本発明は、ガラスリボン接触面が、周期、１０．０ｍｍ以上、５０．０ｍｍ以下、高さ、１．０ｍｍ以上、１０．０ｍｍ以下の波形形状であるデリバリープレートを有することを特徴とする上記の型板ガラスの製造装置である。
【発明の効果】
【００１８】
本発明により、ロールアウト方式の型板ガラス製造装置において、溶融ガラスを下側の型ロールと上側の平滑ロールからなる一対の成形ロールでロールアウト成形し得られたガラスリボンの型模様を有する面を支えつつ滑らせるガラスリボン接触面が波形形状であるデリバリーロールを用いることで、型板ガラスの平滑面に凹凸を生じ平滑性を損なう、通称、ミッチャと呼ばれる欠陥が発生することがなくなった。
【００１９】
本発明により、片面に片板模様を有し、もう一方の面は平滑である型板ガラスの製造おいて、平滑面の平滑性を損なわない型板ガラスの製造装置が提供された。
【発明を実施するための最良の形態】
【００２０】
図２は、ロールアウト方式のガラス製造設備の主要部の側面図である。
【００２１】
図２に示すように、ロールアウト方式におけるガラス製造設備では、ガラス原料３はガラス溶融炉４内で溶解された後に押し出され、一対の成形ロール２Ａ、２Ｂでロールアウト成形されガラスリボンＧとなる。その際、ガラス溶融炉４より押し出された高温の溶融ガラスは、一対の成形ロール２Ａ、２Ｂに送られ連続的にロールアウト成形された後、デリバリープレート１により支えられ、冷却されつつ進行する。通常、一対の成形ロール２Ａ、２Ｂの下側を表面に型板模様を有する型ロール２Ａとし、上側を表面平滑な支持ロール２Ｂとし型板ガラスを生産する。ロールアウト成形してなるガラスリボンＧの下面には型ロール２Ａの凸凹状の型模様が転写される。
【００２２】
好ましい型板ガラスを得るには、型模様が形成されていないガラスリボンＧの上面は平滑且つ平坦で、型模様が形成されている下面は所望の凸凹が明瞭に形成されていることが必要である。
【００２３】
そこで、本発明の型板ガラスの製造装置において、溶融ガラスを下側の型ロール２Ａと上側の平滑ロール２Ｂからなる一対の成形ロール２Ａ、２Ｂでロールアウト成形し得られたガラスリボンの型模様を有する面を支えつつ滑らせるガラスリボン接触面が波形形状であるデリバリープレート１を用いた。
【００２４】
図３が本発明の型板ガラスの製造装置に使用するデリバリープレートの一例の側面図である。
【００２５】
図３に示すように、本発明の型板ガラスの製造装置において、ガラスリボンＧの接触面が、波形の凹凸の山と山の間隔８、あるいは谷と谷の間隔８´としての周期が１０．０ｍｍ以上、５０．０ｍｍ以下、凹凸の大きさ、即ち、山と谷の差９である高さが１．０ｍｍ以上、１０．０ｍｍ以下の波形形状であるデリバリープレート１を使用する
前記、波形形状の周期が１０．０ｍｍより小さいデリバリープレートは製作が難く、現実的ではない。周期が５０．０ｍｍより大きいデリバリープレートを用いるとガラスリボンとデリバリープレートの接触部位が小さくなり、帰って搬送抵抗がおおきくなり、ミッチャの発生が多くなり逆効果となる。デリバリープレートの凹凸の大きさである高さが、１．０ｍｍより小さいデリバリープレートは製作が難しく、現実的ではない。また、高さが大きくなると、周期を小さくする必要性が生じる。高さが１０．０ｍｍより大きいデリバリープレートを用いる必要はない。
【図面の簡単な説明】
【００２６】
【図１】ロールアウト方式のガラス製造設備の模式図である。
【図２】ロールアウト方式のガラス製造設備の主要部の側面図である。
【図３】本発明の型板ガラスの製造装置に使用するデリバリープレートの一例の側面図である。
【符号の説明】
【００２７】
１    デリバリープレート
２    成形ロール
２Ａ  型ロール
２Ｂ  指示ロール
３    原料投入口
４    ガラス溶融炉
５    レヤー
６    ガラス搬送ロール
７    裁断機
８    山と山の間隔
８’  谷と谷の間隔
９    山と谷の差
【図１】
2009051698.tif 000003
【図２】
2009051698.tif 000004
【図３】
2009051698.tif 000005
【手続補正書】
【提出日】平成19年9月3日(2007.9.3)
【手続補正１】
【補正対象書類名】明細書
【補正対象項目名】００１８
【補正方法】変更
【補正の内容】
【００１８】
本発明により、ロールアウト方式の型板ガラス製造装置において、溶融ガラスを下側の型ロールと上側の平滑ロールからなる一対の成形ロールでロールアウト成形し得られたガラスリボンの型模様を有する面を支えつつ滑らせるガラスリボン接触面が波形形状であるデリバリープレートを用いることで、型板ガラスの平滑面に凹凸を生じ平滑性を損なう、通称、ミッチャと呼ばれる欠陥が発生することがなくなった。